(57)【要約】【課題】赤外線を反射することができ、生産性に優れた赤外線反射膜分散体を提供することを目的とする。【解決手段】樹脂と、前記樹脂内に配置された赤外線反射膜含有粒子と、を有し、  前記赤外線反射膜含有粒子は、基材と、前記基材上に配置され、金属および酸化物から選択される１種類以上を含有する赤外線反射膜とを有する赤外線反射膜分散体を提供する。【選択図】図１
2020186163.tif 000002
【特許請求の範囲】
【請求項１】
樹脂と、前記樹脂内に配置された赤外線反射膜含有粒子と、を有し、
前記赤外線反射膜含有粒子は、基材と、前記基材上に配置され、金属および酸化物から選択される１種類以上を含有する赤外線反射膜とを有する赤外線反射膜分散体。
【請求項２】
前記赤外線反射膜が、
銀、金、アルミニウム、白金、ロジウム、銅、ニッケル、酸化亜鉛、酸化インジウム、錫ドープ酸化インジウム、酸化チタン、複合タングステン酸化物から選択された１種以上を含有する請求項１に記載の赤外線反射膜分散体。
【請求項３】
前記赤外線反射膜が、複合タングステン酸化物を含有し、
前記複合タングステン酸化物は、一般式ＭｘＷＯｙ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕ、Ｎａから選択される１種類以上の元素、０．００１≦ｘ≦１、２．２≦ｙ≦３．０）で示される請求項１または請求項２に記載の赤外線反射膜分散体。
【請求項４】
前記赤外線反射膜の膜面方向の最長部の長さａと、膜厚ｃとの比であるアスペクト比ａ／ｃが、３以上である請求項１〜請求項３のいずれか１項に記載の赤外線反射膜分散体。
【請求項５】
板状基材上に、金属および酸化物から選択される１種類以上を含有する赤外線反射膜を成膜し、赤外線反射膜積層体を作製する赤外線反射膜積層体作製工程と、
前記赤外線反射膜積層体を微細化し、前記板状基材が微細化された基材上に、前記赤外線反射膜が配置された赤外線反射膜含有粒子とする微細化工程と、
前記赤外線反射膜含有粒子と、樹脂とを混練し、成形する成形工程とを有する赤外線反射膜分散体の製造方法。
【請求項６】
支持基材と、剥離層と、板状基材とがその順に積層された成膜用基材の、前記板状基材上に金属および酸化物から選択される１種類以上を含有する赤外線反射膜を成膜する成膜工程と、
前記剥離層を溶解し、前記板状基材上に前記赤外線反射膜が成膜された赤外線反射膜積層体を前記支持基材から剥離する剥離工程と、
前記赤外線反射膜積層体を微細化し、前記板状基材が微細化された基材上に、前記赤外線反射膜が配置された赤外線反射膜含有粒子とする微細化工程と、
前記赤外線反射膜含有粒子と、樹脂とを混練し、成形する成形工程とを有する赤外線反射膜分散体の製造方法。
【請求項７】
前記赤外線反射膜が、
銀、金、アルミニウム、白金、ロジウム、銅、ニッケル、酸化亜鉛、酸化インジウム、錫ドープ酸化インジウム、酸化チタン、複合タングステン酸化物から選択された１種以上を含有する請求項５または請求項６に記載の赤外線反射膜分散体の製造方法。
【請求項８】
前記赤外線反射膜が、複合タングステン酸化物を含有し、
前記複合タングステン酸化物は、一般式ＭｘＷＯｙ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕ、Ｎａから選択される１種類以上の元素、０．００１≦ｘ≦１、２．２≦ｙ≦３．０）で示される請求項５〜請求項７のいずれか１項に記載の赤外線反射膜分散体の製造方法。
【請求項９】
前記赤外線反射膜の膜面方向の最長部の長さａと、膜厚ｃとの比であるアスペクト比ａ／ｃが、３以上となるように、
前記微細化工程において前記赤外線反射膜積層体を微細化する請求項５〜請求項８のいずれか１項に記載の赤外線反射膜分散体の製造方法。
【発明の詳細な説明】
【技術分野】
【０００１】
本発明は、赤外線反射膜分散体、赤外線反射膜分散体の製造方法に関する。
【背景技術】
【０００２】
近年、省エネルギー性を高めるため、自動車や、鉄道等の交通手段の窓や、建築物の窓に、熱線を遮蔽する熱線遮蔽材料が用いられている。
【０００３】
例えば特許文献１には、第１の屈折率を持つベースとなる基材と、複数の金属粒子を含有する金属粒子含有層と、第２の屈折率を持つ誘電体層と、を有し、前記基材と、前記金属粒子含有層と、前記誘電体層とは、この順で順次積層された積層構造を構成し、前記誘電体層の厚みは、入射光が前記誘電体層の表面側から前記積層構造へ入射する場合の前記誘電体層の表面における反射光が前記誘電体層と前記金属粒子含有層との界面における反射光と干渉して打ち消される厚みであり、それによって、第２の入射光波長の入射光の反射を防止する光学機能を有する膜を備えた熱線遮蔽材が開示されている。
【先行技術文献】
【特許文献】
【０００４】
【特許文献１】国際公開第２０１６／２０８３３１号
【発明の概要】
【発明が解決しようとする課題】
【０００５】
しかしながら、特許文献１に開示された熱線遮蔽材に用いられる膜は、熱線を遮蔽する部分全体を覆う単一の膜とする必要があり、そのサイズによっては膜内で熱線遮蔽特性にばらつきが生じる場合があり、膜の形状が制約される場合もあった。特に、特許文献１に開示された熱線遮蔽材に用いられる膜は、複数の層を各層が所定の厚さとなるように成膜する必要があり、製造が困難であった。
【０００６】
このため、特許文献１に開示された熱線遮蔽材に用いられる膜は、目的とする性能を得るための製造条件が厳しく、生産性が低かった。
【０００７】
本発明の一側面では、赤外線を反射することができ、生産性に優れた赤外線反射膜分散体を提供することを目的とする。
【課題を解決するための手段】
【０００８】
本発明の一側面では、樹脂と、前記樹脂内に配置された赤外線反射膜含有粒子と、を有し、
前記赤外線反射膜含有粒子は、基材と、前記基材上に配置され、金属および酸化物から選択される１種類以上を含有する赤外線反射膜とを有する赤外線反射膜分散体を提供する。
【発明の効果】
【０００９】
本発明の一側面では、赤外線を反射することができ、生産性に優れた赤外線反射膜分散体を提供することができる。
【図面の簡単な説明】
【００１０】
【図１】本開示の一態様に係る赤外線反射膜分散体の断面模式図。
【図２】本開示の一態様に係る赤外線反射膜分散体の製造方法の説明図。
【図３】本開示の他の態様に係る赤外線反射膜分散体の製造方法の説明図。
【図４】実施例１で作製した赤外線反射膜分散体、および参考例１の赤外線反射膜積層体の反射率スペクトル。
【発明を実施するための形態】
【００１１】
［赤外線反射膜分散体］
本実施形態の赤外線反射膜分散体について説明する。
【００１２】
図１に本実施形態の赤外線反射膜分散体１０の厚さ方向と平行な面における断面図を模式的に示す。
【００１３】
図１に示す様に本実施形態の赤外線反射膜分散体１０は、樹脂１１と、樹脂１１内に配置された赤外線反射膜含有粒子１２と、を有することができる。赤外線反射膜含有粒子１２は、基材１２１と、基材１２１上に配置され、金属および酸化物から選択される１種類以上を含有する赤外線反射膜１２２とを有することができる。
【００１４】
本実施形態の赤外線反射膜分散体１０は、上述の様に、基材１２１上に赤外線反射膜１２２を配置した赤外線反射膜含有粒子１２を樹脂１１内に配置した構造を有する。本実施形態の赤外線反射膜分散体１０によれば、赤外線反射膜１２２を有する赤外線反射膜含有粒子を樹脂中に分散することで製造できるため、容易に、生産性良く製造することができる。特に、本実施形態の赤外線反射膜分散体１０が有する赤外線反射膜は、単一の赤外線反射膜である必要はなく、樹脂１１内に含まれる複数の基材１２１上に配置されている。このため、本実施形態の赤外線反射膜分散体１０は、場所による赤外線反射特性の差が小さく、任意のサイズ、形状とすることができる。
【００１５】
以下、本実施形態の赤外線反射膜分散体が有する各部材について説明する。
（１）赤外線反射膜含有粒子
赤外線反射膜含有粒子は、基材１２１と、基材１２１上に配置された赤外線反射膜１２２とを有することができる。
（１−１）基材
基材１２１としては、赤外線反射膜１２２を支持できる基材であればよく、その形状等は特に限定されない。ただし、基材１２１は、赤外線反射膜含有粒子１２として、赤外線反射膜分散体１０の樹脂１１内に分散されるため、赤外線反射膜分散体１０に要求されるサイズ等に応じて、その形状やサイズを選択することが好ましい。
【００１６】
例えば基材１２１は、図１に示す様に板状形状を有することができる。基材１２１の厚みは特に限定されないが、例えば０．０５μｍ以上１００μｍ以下とすることが好ましく、０．１μｍ以上５０μｍ以下とすることがより好ましい。
【００１７】
基材１２１の材料は特に限定されないが、例えばガラス、樹脂、無機材料から選択された１種以上とすることができる。樹脂としては特に限定されないが、赤外線反射膜分散体全体として、可視光透過性を高めることが求められる場合には、可視光透過性を有する透明樹脂であることが好ましい。例えばポリエチレン樹脂、ポリ塩化ビニル樹脂、ポリ塩化ビニリデン樹脂、ポリビニルアルコール樹脂、ポリスチレン樹脂、ポリプロピレン樹脂、エチレン酢酸ビニル共重合体、ポリエステル樹脂、ふっ素樹脂、ポリカーボネート樹脂、アクリル樹脂、及びポリビニルブチラール樹脂からなる群から選択される１種類以上の樹脂を好ましく用いることができる。
【００１８】
また、無機材料についても、赤外線反射膜分散体全体として、可視光透過性を高めることが求められる場合には、可視光透過性を有する無機材料であることが好ましい。無機材料としては、例えば、二酸化チタン、酸化アルミニウム、酸化錫、錫添加酸化インジウム（ＩＴＯ）、アンチモン添加酸化錫（ＡＴＯ）、酸化ジルコニウム、二酸化ケイ素、イットリウム・アルミニウム・ガーネット（ＹＡＧ）、酸化イットリウムから選択された１種以上を用いることができる。
【００１９】
なお、赤外線反射膜分散体１０は材料の異なる基材を同時に含有することもでき、例えばガラス製の基材と、樹脂製の基材とが混在していても良い。
（１−２）赤外線反射膜
赤外線反射膜１２２としては、赤外線を反射できる膜であれば、特に制限されずに用いることができる。赤外線反射膜は、例えば銀、金、アルミニウム、白金、ロジウム、銅、ニッケル、酸化亜鉛、酸化インジウム、錫ドープ酸化インジウム、酸化チタン、複合タングステン酸化物から選択された１種以上を含有することが好ましい。上記材料群から選択された１種以上は、赤外線反射特性が優れるため、上記材料から選択された１種以上を含有する赤外線反射膜とすることで、熱線遮蔽特性に優れた赤外線反射膜分散体とすることができるからである。なお、赤外線反射膜は、上記材料群から選択された１種以上から構成することもできる。ただし、この場合でも不可避不純物が混入することを排除するものではない。
【００２０】
赤外線反射膜は、特に複合タングステン酸化物を含有し、複合タングステン酸化物は、一般式ＭｘＷＯｙ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕ、Ｎａから選択される１種類以上の元素、０．００１≦ｘ≦１、２．２≦ｙ≦３．０）で示されることがより好ましい。これは、複合タングステン酸化物は、特に赤外線反射特性に優れるため、赤外線反射膜が複合タングステン酸化物を含有することで、熱線遮蔽特性に優れた赤外線反射膜分散体とすることができるからである。
【００２１】
なお、赤外線反射膜は、複合タングステン酸化物から構成することもできる。ただし、この場合でも不可避不純物が混入することを排除するものではない。
【００２２】
複合タングステン酸化物は、上述の様に一般式ＭｘＷＯｙにおいて、Ｗ（タングステン）に対する元素Ｍの原子数比ｘが、０．００１≦ｘ≦１であることが好ましい。これはｘを０．００１以上とすることで、複合タングステン酸化物内に十分な自由電子を生成し、赤外線遮蔽効果を特に高めることができるからである。また、ｘを１以下とすることで、複合タングステン酸化物相内に不純物相が生成することを抑制できるからである。
【００２３】
複合タングステン酸化物は、上記一般式において、Ｗ（タングステン）に対するＯ（酸素）の原子数比ｙが２．２≦ｙ≦３．０であることが好ましい。これはｙを２．２以上とすることで、複合タングステン酸化物相内に、目的としないＷＯ２相が形成されることを抑制できるからである。また、ｙを３．０以下とすることで、赤外線遮蔽効果を得るために十分な量の自由電子を生成することができ、赤外線遮蔽効果を特に高めることができるからである。
【００２４】
複合タングステン酸化物は、六方晶、立方晶、正方晶、斜方晶等の結晶構造、および非晶質構造が知られている。赤外線反射膜１２２が複合タングステン酸化物を含有する場合、その構造は特に限定されず、上記結晶構造、および非晶質構造から選択された１種以上を含有できる。ただし、複合タングステン酸化物は赤外線の反射が特に大きい六方晶を含有することが好ましい。
【００２５】
複合タングステン酸化物ＭｘＷＯｙを構成する元素Ｍが、Ｃｓ、Ｋ、Ｒｂ、Ｔｌ、Ｉｎ、Ｂａの中から選択される１種類以上の元素を含有するとき、六方晶が形成され易い。このため、元素Ｍは、Ｃｓ、Ｋ、Ｒｂ、Ｔｌ、Ｉｎ、Ｂａの中から選択される１種類以上の元素を含有することがより好ましく、Ｃｓ、Ｋ、Ｒｂ、Ｔｌ、Ｉｎ、Ｂａの中から選択される１種類以上の元素であることがさらに好ましい。
【００２６】
赤外線反射膜が含有する複合タングステン酸化物としては特に、Ｃｓ０．３３ＷＯｙ、Ｃｓ０．０３Ｒｂ０．３０ＷＯｙ、Ｒｂ０．３３ＷＯｙ、Ｋ０．３３ＷＯｙ、Ｂａ０．３３ＷＯｙ等から選択された１種以上を、好ましく挙げることができる。この場合もｙは、２．２≦ｙ≦３．０を満たすことが好ましい。
【００２７】
なお、図１においては、基材１２１の一方の面１２１Ａ上にのみ赤外線反射膜１２２を配置した例を示したが、係る形態に限定されない。例えば基材１２１の一方の面１２１Ａ、および一方の面１２１Ａと反対側に位置する他方の面１２１Ｂの両方に赤外線反射膜１２２を配置しても良い。
【００２８】
赤外線反射膜の膜厚ｃは赤外線反射膜の材料の種類等によって適宜調整することができ、特に限定されない。ただし、赤外線反射膜分散体の可視光透過性を高めることが求められる場合には、膜厚ｃを８００ｎｍ以下にすることが好ましい。また、例えば、赤外線反射膜が複合タングステン酸化物を含有する場合は、十分な赤外線反射性能が得られるように、膜厚ｃを２０ｎｍ以上とすることが望ましい。また、赤外線反射膜が複合タングステン酸化物以外の成分を含有する場合でも、例えば膜厚ｃを２０ｎｍ以上とすることで、特に高い赤外線反射性能を発揮できるため好ましい。
（１−３）赤外線反射膜含有粒子の形状
赤外線反射膜含有粒子は、既述の様に、基材と、該基材上に配置された赤外線反射膜とを含有していればよく、その形状は特に限定されない。
【００２９】
赤外線反射膜含有粒子は、赤外線反射膜の膜面方向の最長部の長さａと、膜厚ｃとの比であるアスペクト比ａ／ｃが、３以上であることが好ましい。
【００３０】
これは上記アスペクト比を３以上とすることで、特に赤外線反射特性を高めることができるからである。
【００３１】
上記アスペクト比の上限は特に限定されないが、例えば材料の強度を一定以上に保つ観点から、１００以下とすることが好ましい。
【００３２】
なお、赤外線反射膜の膜面方向の最長部の長さとは、膜厚方向と垂直な面における平面、例えば図１における矢印Ａに沿って見た、赤外線反射膜の上面中の最長部の長さを意味する。
【００３３】
赤外線反射膜、および赤外線反射膜を支持する基材の形状は特に限定されず、任意の形状を有することができる。
（２）樹脂
赤外線反射膜含有粒子を分散させる樹脂としては特に限定されず、各種樹脂を用いることができる。なお、基材が樹脂の場合、基材と同じ樹脂を用いることもできる。
【００３４】
赤外線反射膜分散体全体として可視光透過性を高めることが求められる場合には、可視光透過性を有する透明樹脂を用いることが好ましい。
【００３５】
樹脂としては、例えばポリエチレン樹脂、ポリ塩化ビニル樹脂、ポリ塩化ビニリデン樹脂、ポリビニルアルコール樹脂、ポリスチレン樹脂、ポリプロピレン樹脂、エチレン酢酸ビニル共重合体、ポリエステル樹脂、ふっ素樹脂、ポリカーボネート樹脂、アクリル樹脂、及びポリビニルブチラール樹脂からなる群から選択される１種類以上の樹脂を好ましく用いることができる。
（３）赤外線反射膜分散体
赤外線反射膜分散体は、赤外線反射特性を付与することが求められる場所に成膜することができ、その形状は特に限定されず、任意の形状とすることができる。このため、図１に示した様な平板形状の板状体とすることもでき、また配置する場所に応じて屈曲した板状体とすることもできる。そして、可視光線の透過性を備えることが好ましい。
【００３６】
本実施形態の赤外線反射膜分散体１０においては、複数の赤外線反射膜含有粒子１２の赤外線反射膜１２２が、赤外線反射膜分散体１０の表面１０Ａに沿って配置されていることが好ましい。ここでいう、赤外線反射膜１２２が赤外線反射膜分散体１０の表面１０Ａに沿って配置されているとは、両者が完全に平行に配置されていることを意味するものでなく、両者の間の角度が、要求される反射特性等に応じて所定の角度以内でほぼ平行に配置されていることを意味する。
【００３７】
本実施形態の赤外線反射膜分散体は、単品で用いることもできるが、ガラスや、樹脂等の基材上に配置したり、ガラスや、樹脂等の基材間に配置して積層赤外線反射膜分散体としてから用いることもできる。
［赤外線反射膜分散体の製造方法］
本実施形態の赤外線反射膜分散体の製造方法について説明する。本実施形態の赤外線反射膜分散体の製造方法によれば、既述の赤外線反射膜分散体を製造できる。このため、既に説明した事項の一部は説明を省略する。
（１）第１の製造方法
本実施形態の赤外線反射膜分散体の製造方法は、例えば以下の工程を有することができる。
【００３８】
板状基材上に、金属および酸化物から選択される１種類以上を含有する赤外線反射膜を成膜し、赤外線反射膜積層体を作製する赤外線反射膜積層体作製工程。  
赤外線反射膜積層体を微細化し、板状基材が微細化された基材上に赤外線反射膜が配置された赤外線反射膜含有粒子とする微細化工程。  
赤外線反射膜含有粒子と、樹脂とを混練し、成形する成形工程。  
以下、図２を参考にしながら各工程を説明する。
（赤外線反射膜積層体作製工程）
赤外線反射膜積層体作製工程では、図２（Ａ）に示すように、板状基材２１上に赤外線反射膜２２を成膜し、赤外線反射膜積層体２０を作製できる。
【００３９】
板状基材２１は、後述する微細化工程で微細化されることで赤外線反射膜含有粒子の基材となる部材であり、板状形状を有する以外は、既述の基材と同様の材料を用いることができる。
【００４０】
板状基材２１の厚みは特に限定されないが、例えば０．０５μｍ以上１００μｍ以下とすることが好ましく、０．１μｍ以上５０μｍ以下とすることがより好ましい。
【００４１】
赤外線反射膜としては、既述の様に、赤外線を反射できる膜であれば、特に制限されずに用いることができる。赤外線反射膜は、例えば銀、金、アルミニウム、白金、ロジウム、銅、ニッケル、酸化亜鉛、酸化インジウム、錫ドープ酸化インジウム、酸化チタン、複合タングステン酸化物から選択された１種以上を含有することが好ましい。上記材料から選択された１種以上は、赤外線反射特性が優れるため、上記材料群から選択された１種以上を含有する赤外線反射膜とすることで、熱線遮蔽特性に優れた赤外線反射膜分散体とすることができるからである。なお、赤外線反射膜は、上記材料群から選択された１種以上から構成することもできる。ただし、この場合でも不可避不純物が混入することを排除するものではない。
【００４２】
赤外線反射膜は、特に複合タングステン酸化物を含有し、複合タングステン酸化物は、一般式ＭｘＷＯｙ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕ、Ｎａから選択される１種類以上の元素、０．００１≦ｘ≦１、２．２≦ｙ≦３．０）で示されることがより好ましい。これは、複合タングステン酸化物は、特に赤外線反射特性に優れるため、赤外線反射膜が複合タングステン酸化物を含有することで、熱線遮蔽特性に優れた赤外線反射膜分散体とすることができるからである。
【００４３】
なお、赤外線反射膜は、複合タングステン酸化物から構成することもできる。ただし、この場合でも不可避不純物が混入することを排除するものではない。
【００４４】
赤外線反射膜の成膜方法は特に限定されず、成膜する赤外線反射膜の材料の種類等に応じて選択することができる。赤外線反射膜は、例えば真空蒸着法、スパッタリング法、イオンプレーティング法、イオンビーム法等から選択される物理的な蒸着方法や、各種化学気相蒸着法（ＣＶＤ法）、溶液塗布法、ディッピング法、スプレー法、無電解めっき法、電解めっき法等を用いて成膜することができる。なお、赤外線反射膜は複数の手段を組み合わせて成膜することもできる。
【００４５】
特に、赤外線反射膜は、スパッタリング法を用いて成膜することが好ましい。これは、スパッタリング法により成膜した場合、成膜粒子のエネルギーが大きいため付着力が強く、緻密な膜が得られるからである。また、スパッタリング法は、成膜プロセスが安定していて、膜質や膜厚を高い精度で制御できる。さらに、スパッタリング法によれば、高融点金属、合金、化合物の成膜が可能であり、反応性ガスを導入することで、酸化物や窒化物等の成膜も可能であり、組成の調整を比較的容易に行えるからである。
（微細化工程）
微細化工程では、赤外線反射膜積層体作製工程で作製した赤外線反射膜積層体２０を微細化し、赤外線反射膜含有粒子１２とすることができる。
【００４６】
微細化工程において用いる微細化方法は特に限定されず、任意の微細化方法を用いることができる。微細化方法としては、例えば、切断手段による赤外線反射膜積層体の切断や、粉砕機による機械的粉砕、振動ミル、ボールミル、ジェットミル等を用いた湿式粉砕、乾式粉砕、超音波水浴中での粉砕等を用いることができる。
【００４７】
切断手段による赤外線反射膜積層体の切断を行う場合、切断手段としては、例えばレーザー等を用いることができる。
【００４８】
粉砕機により粉砕する場合、既述の様に、湿式粉砕や、乾式粉砕等を用いることができる。
【００４９】
湿式粉砕する場合、液体媒質としては、赤外線反射膜積層体を構成する板状基材や、赤外線反射膜が溶解しない溶媒であればよく、任意の液体を用いることができる。
【００５０】
液体媒質としては、例えば、水；メタノール、エタノール、イソプロパノール、ｎ−ブチルアルコール、ｔ−ブチルアルコール、エチレングリコール等のアルコール類；アセトン、メチルエチルケトン等のケトン類；酢酸エチル等のエステル類；クロロホルム、塩化メチレン等のハロゲン化物；ブタン、ヘキサン等のオレフィン類；テトラヒドロフラン（ＴＨＦ）、ブチルエーテル、ジオキサン等のエーテル類；ベンゼン、キシレン、トルエン等の芳香族類；Ｎ，Ｎ−ジメチルホルムアミド（ＤＭＦ）、ジメチルアセトアミド（ＤＭＡｃ）等のアミド類；から選択された１種以上を用いることができる。
【００５１】
乾式粉砕を行う場合、例えば赤外線反射膜積層体を液体窒素等で冷却し、硬度を高めてから粉砕を行うこともできる。
【００５２】
微細化工程後、所望の粒子径となるように分級を行うこともできる。分級の手段としては、乾式分級機等が用いられる。例えば、ふるい網を用いたふるい分け機、水平流型や上昇流型等による沈降速度と上昇流速度との差によって粗粒と微粉末とを分級する重力分級機、遠心力場における粒子の沈降を利用する遠心分級機、粒子を含んだ気流の方向を急変させて慣性の大きい粒子を流線から外して分級する慣性分級機等を用いることができる。
【００５３】
微細化工程では、得られる赤外線反射膜の膜面方向の最長部の長さａと、膜厚ｃとの比であるアスペクト比ａ／ｃが、３以上となるように、赤外線反射膜積層体を微細化することが好ましい。
【００５４】
微細化工程を実施することで、図２（Ｂ）に示すように、板状基材２１が微細化された基材１２１上に、赤外線反射膜１２２が配置された、赤外線反射膜含有粒子１２を得ることができる。なお、赤外線反射膜１２２についても、板状基材２１と共に微細化され、微細化工程前の赤外線反射膜２２、すなわち微細化前赤外線反射膜よりも微細化されている。
（成形工程）
成形工程では、図２（Ｃ）に示すように、微細化工程で得られた複数の赤外線反射膜含有粒子１２と、樹脂１１とを混練し、図２（Ｄ）に示すように所望の形状に成形することができる。
【００５５】
好適に用いられる樹脂については既に説明したため、ここでは説明を省略する。
【００５６】
成形工程では、例えば赤外線反射膜含有粒子と、樹脂の粉粒体またはペレットと、必要に応じて可塑剤等の他の添加剤とを混合した後溶融し、混練することができる。そして、赤外線反射膜分散体に求められる形状に応じた成形方法により成形することができる。
【００５７】
例えば、Ｔダイ等を用いる溶融押出成形法により、赤外線反射膜分散体と、樹脂との溶融物をシート状に成形することができる。成形されたシートを二軸延伸して、赤外線反射膜分散体である赤外線反射フィルムを得ることができる。
【００５８】
本実施形態の赤外線反射膜分散体の製造方法は、上述した工程以外に任意の工程を有することもできる。
（熱処理工程）
本実施形態の赤外線反射膜分散体の製造方法は、例えば赤外線反射膜を、板状基材上に成膜後、熱処理を行う熱処理工程を有することもできる。
【００５９】
熱処理工程を実施することで、赤外線反射膜の赤外線反射特性を特に高めることができる。熱処理工程の条件は特に限定されず、赤外線反射膜の種類等に応じて選択できる。
【００６０】
例えば赤外線反射膜が、複合タングステン酸化物を含む場合、不活性ガス雰囲気、もしくは還元雰囲気下、４００℃以上７００℃以下で熱処理を行うことが好ましい。不活性ガス雰囲気としては窒素や、アルゴンから選択された１種以上の雰囲気が挙げられる。還元雰囲気としては、不活性ガスと水素との混合ガス雰囲気、例えば窒素と水素や、アルゴンと水素の混合雰囲気が挙げられる。
【００６１】
４００℃以上で熱処理を行うことで、成膜した赤外線反射膜に含まれる複合タングステン酸化物の結晶性、特に六方晶の含有割合を高め、赤外線反射特性を高めることができる。ただし、熱処理温度を高くしすぎると、赤外線反射膜と基材とが反応したり、赤外線反射膜が基材から剥離する場合があるため、熱処理温度は７００℃以下とすることが好ましい。
【００６２】
熱処理時間は特に限定されないが、例えば５分間以上６０分間以下とすることができる。
なお、熱処理工程は、上記条件に限定されず、例えば不活性ガス雰囲気、もしくは還元雰囲気下、キセノンフラッシュランプ等を用いて熱処理を行うこともできる。キセノンフラッシュランプを用いるとランプに近い赤外線反射膜の方が基材よりも高温となるため、赤外線反射膜について、基材との反応や、剥離を防止しつつ瞬間的には７００℃を超えて熱処理することができ、赤外線反射特性をより高めることができる。キセノンフラッシュランプを用いて熱処理を行う場合、光の照射条件は特に限定されないが、例えばフラッシュ１回当たりのフラッシュ時間（パルス幅）は１０ミリ秒以下とすることが好ましい。また、熱処理工程の間のフラッシュ回数は２００回以上５０００回以下とすることが好ましい。
【００６３】
熱処理工程は、例えば赤外線反射膜積層体作製工程後に実施でき、微細化工程前に実施することが好ましい。
（２）第２の製造方法
本実施形態の赤外線反射膜分散体の製造方法の他の形態である第２の製造方法は、例えば以下の工程を有することができる。
【００６４】
支持基材と、剥離層と、板状基材とがその順に積層された成膜用基材の、板状基材上に金属および酸化物から選択される１種類以上を含有する赤外線反射膜を成膜する成膜工程。  
剥離層を溶解し、板状基材上に赤外線反射膜が成膜された赤外線反射膜積層体を支持基材から剥離する剥離工程。  
赤外線反射膜積層体を微細化し、板状基材が微細化された基材上に赤外線反射膜が配置された赤外線反射膜含有粒子とする微細化工程。
【００６５】
赤外線反射膜含有粒子と、樹脂とを混練し、成形する成形工程。
（成膜工程）
成膜工程では、図３（Ａ）に示すように、支持基材３１１と、剥離層３１２と、板状基材３１３とがその順に積層された成膜用基材３１の、板状基材３１３上に金属および酸化物から選択される１種類以上を含有する赤外線反射膜３２を成膜することができる。
【００６６】
支持基材３１１の材料は特に限定されず、例えば金属材料、高分子材料、酸化物材料、ガラス等から選択された１種以上を用いることができる。
【００６７】
金属材料としては、支持体等の用途に一般的に使用される金属材料が用いられる。具体的には、ＳＵＳ３０４、ＳＵＳ３１６、ＳＵＳ３１６Ｌ、ＳＵＳ４２０Ｊ２、ＳＵＳ６３０等の各種ステンレス鋼（ＳＵＳ）、金、白金、銀、銅、ニッケル、コバルト、チタン、鉄、アルミニウム、スズあるいはニッケル−チタン（Ｎｉ−Ｔｉ）合金、ニッケル−コバルト（Ｎｉ−Ｃｏ）合金、コバルト−クロム（Ｃｏ−Ｃｒ）合金、亜鉛−タングステン（Ｚｎ−Ｗ）合金等の各種合金、各種セラミックス材料等の無機材料、さらには金属−セラミックス複合体等が挙げられる。これらは１種を単独で用いてもよいし、２種以上を併用してもよい。
【００６８】
高分子材料としては、各種樹脂フィルムを用いることができる。例えば、ポリエチレン、ポリプロピレン等のポリオレフィンフィルム、ポリエチレンテレフタレート、ポリエチレンナフタレート等のポリエステルフィルム、ポリ塩化ビニル、三酢酸セルロース、水溶性フィルム等から選択された１種以上を用いることができる。なお、水溶性フィルムとしては、天然由来のデンプン、ゼラチン、半合成のカルボキシメチルセルロース（ＣＭＣ）、メチルセルロース（ＭＣ）等のセルロース誘導体から、ポリビニルアルコール（ＰＶＡ）、ポリアクリル酸系ポリマー、ポリアクリルアミド（ＰＡＭ）、ポリエチレンオキシド（ＰＥＯ）等から選択された１種以上のフィルムを用いることができる。
【００６９】
高分子材料としては、特にポリエステルフィルム、または水溶性フィルムを好ましく用いることができる。ポリエステルフィルムとしては、ジカルボン酸成分とジオール成分を主要な構成成分とするフィルム形成性を有するポリエステルフィルムであることが好ましい。
【００７０】
上述のポリエステルフィルムの中でも、透明性、機械的強度、寸法安定性等の観点から、ジカルボン酸成分として、テレフタル酸や２，６−ナフタレンジカルボン酸を用いることが好ましく、ジオール成分として、エチレングリコールや１，４−シクロヘキサンジメタノールを主要な構成成分とすることが好ましい。中でも、ポリエチレンテレフタレートやポリエチレンナフタレートを主要な構成成分とするポリエステルや、テレフタル酸と２，６−ナフタレンジカルボン酸とエチレングリコールとからなる共重合ポリエステル、およびこれらのポリエステルの２種以上の混合物を主要な構成成分とするポリエステルフィルムが好ましい。
【００７１】
酸化物材料としては、二酸化チタン、酸化アルミニウム、酸化ジルコニウム、二酸化ケイ素等から選択された１種以上を用いることができる。
【００７２】
支持基材の厚みは特に限定されないが、例えば０．０１ｍｍ以上１０ｍｍ以下であることが好ましく、０．０５ｍｍ以上５ｍｍ以下であることがより好ましい。支持基材は、２枚以上を重ねたものであってもよく、この場合、支持基材は、異なる材料から構成される基材の積層体であってもよく、同一の材料から構成される基材の積層体であってもよい。
【００７３】
剥離層は、後述する剥離工程で板状基材を剥離できるように構成されていればよく、例えばアクリル酸エステル共重合樹脂を原料とした層とすることができる。剥離層の形成方法は特に限定されず、例えばバーコーター法、ディッピング法、スピンコーター法、スプレー法等により塗布、成膜できる。
【００７４】
なお、支持基材として、水溶性フィルムを用いた場合、剥離層を設けなくても良い。
【００７５】
板状基材、赤外線反射膜については、第１の製造方法の場合と同様に構成できるため、ここでは説明を省略する。
（剥離工程）
剥離工程では、図３（Ａ）に示した成膜用基材３１のうち、剥離層３１２を溶解し、図３（Ｂ）に示すように、板状基材３１３上に赤外線反射膜３２が成膜された赤外線反射膜積層体３０を基材から剥離できる。
【００７６】
剥離工程では、例えば成膜工程で作製した、成膜用基材上に赤外線反射膜を成膜した積層体を超音波水浴中に浸漬させることにより、支持基材から、板状基材と赤外線反射膜との積層体を剥離できる。
（微細化工程、成形工程）
微細化工程では、赤外線反射膜積層体を微細化し、赤外線反射膜含有粒子とすることができる。また、成形工程では、赤外線反射膜含有粒子と、樹脂とを混練し、成形することができる。
【００７７】
従って、供給する材料として、赤外線反射膜積層体２０に替えて、上述の赤外線反射膜積層体３０を用いる点以外は、図２（Ｂ）に示した場合と同様に、赤外線反射膜含有粒子を作製できる。そして、得られた赤外線反射膜含有粒子を用いる点以外は、図２（Ｃ）、図２（Ｄ）に示した場合と同様に、赤外線反射膜分散体を製造できる。
【００７８】
このように、微細化工程、成形工程は、第１の製造方法と同様に実施できるため、ここでは説明を省略する。
【００７９】
また、第２の製造方法においても、任意の工程をさらに有することができ、例えば第１の製造方法で既述の熱処理工程を有することもできる。
【００８０】
熱処理工程の条件等については既に説明したため、ここでは説明を省略する。熱処理工程は、例えば成膜工程後、微細化工程の前に実施できる。特に剥離工程と、微細化工程との間で実施することが好ましい。
【００８１】
第２の製造方法では、成膜工程で赤外線反射膜を成膜する際に、剥離工程で除去する支持基材を含む成膜用基材を用いている。このため、板状基材が薄い場合であっても、取扱い性を低下させることなく、赤外線反射膜を成膜することができる。
【００８２】
以上に説明した本実施形態の赤外線反射膜分散体の製造方法によれば、赤外線反射膜含有粒子を樹脂中に分散、成形することで、容易に製造できる。このため、生産性良く赤外線反射膜分散体を製造できる。
【００８３】
また、本実施形態の赤外線反射膜分散体の製造方法により得られる赤外線反射膜分散体は１つの赤外線反射膜ではなく、上述の様に赤外線反射膜含有粒子として、樹脂中に分散している。このため、該分散体内での赤外線反射能の差を抑制し、均一な赤外線反射特性を有する赤外線反射膜分散体とすることができる。さらには形成する場所の制約を受けず、所望の形状の赤外線反射膜分散体とすることができる。
【実施例】
【００８４】
以下、実施例を挙げて本発明をより具体的に説明するが、本発明はこれに限定されるものではない。
［実施例１］
タングステン（Ｗ）に対するセシウム（Ｃｓ）の原子数比Ｃｓ／Ｗが０．３３のセシウムタングステン酸化物粉末（住友金属鉱山株式会社製、型番：ＹＭ−０１）をホットプレス装置に投入し、真空雰囲気、温度９５０℃、押し圧２５０ｋｇｆ／ｃｍ２の条件で焼結し、セシウムタングステン酸化物焼結体を作製した。焼結体組成をＩＣＰにより化学分析した結果、タングステン（Ｗ）に対するセシウム（Ｃｓ）の原子数比を示すＣｓ／Ｗは０．３３であった。この酸化物焼結体を直径１５３ｍｍ、厚み５ｍｍに機械加工で研削し、ステンレス製バッキングプレートに金属インジウム蝋材を用いて接合して、セシウムタングステン酸化物のスパッタリングターゲットを作製した。
（赤外線反射膜積層体作製工程）
次に、上記スパッタリングターゲットをＤＣスパッタリング装置（アルバック社製ＳＢＨ２３０６）に取り付け、図２（Ａ）に示すように、板状基材２１上に赤外線反射膜２２を成膜し、赤外線反射膜積層体２０を作製した。
【００８５】
板状基材２１としては、厚さ３０μｍの超薄板ガラス（日本電気硝子社製Ｇ−Ｌｅａｆ）を用いた。
【００８６】
赤外線反射膜２２は以下の条件で成膜した。スパッタリング装置に板状基材２１をセットした後、チャンバー内の真空引きを行った。この際の到達真空度は５×１０−３Ｐａ以下とし、成膜時の雰囲気は、アルゴンガス雰囲気とし、ガス圧は０．６Ｐａとした。成膜を行う際の投入電力は直流６００Ｗの条件とし、上記板状基材２１上に赤外線反射膜である複合タングステン酸化物の膜であるセシウムタングステン酸化物膜を成膜した。
【００８７】
成膜した赤外線反射膜２２の膜厚は１００ｎｍであった。
（熱処理工程）
赤外線反射膜２２を含む赤外線反射膜積層体２０を、ランプ加熱炉（株式会社米倉製作所製ＨＰ−２−９）に投入し、窒素雰囲気中、５００℃の温度で１０分間熱処理した。熱処理工程後の赤外線反射膜をＩＣＰにより化学分析した結果、タングステン（Ｗ）に対するセシウム（Ｃｓ）の原子数比を示すＣｓ／Ｗは０．３３であった。成膜した赤外線反射膜である複合タングステン酸化物膜の組成はＣｓ０．３３ＷＯｙ（２．２≦ｙ≦３．０）で表される。
（微細化工程）
熱処理工程後の赤外線反射膜積層体２０を、図２（Ｂ）に示すように、板状基材である超薄板ガラスごとレーザーで６００ｎｍ×６００ｎｍ（アスペクト比ａ／ｃ＝８．５）の升目状に切断した。これにより基材１２１上に、赤外線反射膜１２２を有する赤外線反射膜含有粒子１２を作製した。
【００８８】
なお、赤外線反射膜についても、赤外線反射膜の膜厚方向と垂直な面が、６００ｎｍ角の正方形となるように切断される。このため、赤外線反射膜の膜面方向の最長部は、該正方形の対角線部になり、その長さａは約８４８．４ｎｍとなる。従って、膜厚ｃの１００ｎｍで割ったアスペクト比ａ／ｃは上述のように８．５となる。
（成形工程）
図２（Ｃ）に示すように、得られた赤外線反射膜含有粒子１２を１重量部と、樹脂１１としてポリビニルブチラール７１重量部と、可塑剤としてトリエチレングリコール−ジ−２−エチルブチレート２８重量部とを混合して混合物を調製した。
【００８９】
次いで、図２（Ｄ）に示すように、複数の赤外線反射膜含有粒子１２と、樹脂１１とを含む上記混合物をロールで混練して、０．７６ｍｍ厚のシート状に成形し、赤外線反射膜分散体１０を作製した。
【００９０】
作製した赤外線反射膜分散体を、１００ｍｍ×１００ｍｍ×約２ｍｍ厚のクリアガラス基板２枚の間に挟み込み、８０℃に加熱して仮接着した後、１４０℃、１４ｋｇ／ｃｍ２のオートクレーブに入れて、本接着を行い、赤外線反射膜分散体を含む積層体を作製した。
【００９１】
赤外線反射膜分散体を含む積層体の反射率プロファイルを、日立製作所（株）製の分光光度計Ｕ−４１００を用いて測定したところ、図４の通りとなった。また、波長５５０ｎｍの透過率を測定したところ、７０％であった。
［実施例２］
（赤外線反射膜積層体作製工程）
実施例１に係るセシウムタングステン酸化物のスパッタリングターゲットをＤＣスパッタリング装置に取り付け、実施例１と同様に板状基材２１上に赤外線反射膜２２を成膜し、赤外線反射膜積層体２０を作製した。このとき、板状基材２１として厚さ１００μｍの超薄板ガラス（ショット日本株式会社製ＳＣＨＯＴＴ  ＡＳ  ８７  ｅｃｏ）を用いた。成膜した赤外線反射膜２２の膜厚は１００ｎｍであった。
（熱処理工程）
赤外線反射膜２２を含む赤外線反射膜積層体２０を、キセノンフラッシュランプアニール装置（株式会社ヘレウス製）に投入し、窒素雰囲気中でキセノンフラッシュランプを用いて熱処理を行った。このとき、積層体表面とランプとの距離は１５ｍｍ、フラッシュ１回当たりのフラッシュ時間は３．３ミリ秒、熱処理工程の間のフラッシュ回数は１０００回、周波数は３Ｈｚ、電圧４００Ｖとした。熱処理工程後の赤外線反射膜をＩＣＰにより化学分析した結果、タングステン（Ｗ）に対するセシウム（Ｃｓ）の原子数比を示すＣｓ／Ｗは０．３３であった。成膜した赤外線反射膜である複合タングステン酸化物膜の組成はＣｓ０．３３ＷＯｙ（２．２≦ｙ≦３．０）で表される。
以降、実施例１と同様にして微細化工程、および成形工程を実施し、赤外線反射膜分散体１０を作製し、波長１４００ｎｍの反射率を測定したところ、５１％となった。また、波長５５０ｎｍの透過率を測定したところ、７１％であった。
［参考例１］
実施例１の熱処理工程後に得られた赤外線反射膜積層体の反射率プロファイルを、実施例１の場合と同様にして測定したところ、図４の通りとなった。また、波長５５０ｎｍの透過率を測定したところ、７４％であった。
【００９２】
図４に示した結果から明らかな様に、赤外線反射膜積層体を微細化した赤外線反射膜含有粒子の分散体である赤外線反射膜分散体においても、微細化前の赤外線反射膜と同等の十分な赤外線反射特性を有することを確認できた。
【００９３】
そして、赤外線反射膜分散体においては、単一の膜である赤外線反射膜の場合と異なり、サイズや、形状の制約がなく、サイズや形状を任意に選択できる。このため、赤外線を反射することができる赤外線反射膜分散体を、生産性良く、所望のサイズ、形状となるように製造できることを確認できた。
【符号の説明】
【００９４】
１０                赤外線反射膜分散体
１１                樹脂
１２                赤外線反射膜含有粒子
１２１              基材
２０、３０          赤外線反射膜積層体
２１、３１３        板状基材
２２、３２、１２２  赤外線反射膜
３１                成膜用基材
３１１              支持基材
３１２              剥離層
【図１】
2020186163.tif 000003
【図２】
2020186163.tif 000004
【図３】
2020186163.tif 000005
【図４】
2020186163.tif 000006